(57)【要約】【課題】マスクのフィルター材として使用されうる不織布シートであって、高いダスト捕集性能と低い圧力損失を両立し、さらに、肌へのフィット性と柔軟性に優れたものを提供すること。【解決手段】極細繊維層と、親水性短繊維層とが一体化されてなる積層不織布シートであって、前記極細繊維層の片面又は両面に前記親水性短繊維層が積層され、前記極細繊維層は、熱可塑性樹脂繊維（Ａ）２０〜８０質量％と、当該熱可塑性樹脂（Ａ）よりも低い温度で溶融又は軟化するエラストマー樹脂繊維（Ｂ）８０〜２０質量％とが混繊されてなり、また、前記極細繊維層はヒンダードアミン系化合物を含有し、前記積層不織布シートは、エレクトレット加工されており、一方向の１０％伸長強度と、当該一方向に対する垂直方向の１０％伸長強度とが異なる、積層不織布シートである。【選択図】  図１
2018083990.tif 000002
【特許請求の範囲】
【請求項１】
極細繊維層と、親水性短繊維層とが一体化されてなる積層不織布シートであって、
前記極細繊維層の片面又は両面に前記親水性短繊維層が積層され、
前記極細繊維層は、熱可塑性樹脂繊維（Ａ）２０〜８０質量％と、当該熱可塑性樹脂（Ａ）よりも低い温度で溶融又は軟化するエラストマー樹脂繊維（Ｂ）８０〜２０質量％とが混繊されてなり、また、前記極細繊維層はヒンダードアミン系化合物を含有し、
前記積層不織布シートは、エレクトレット加工されており、
一方向の１０％伸長強度と、当該一方向に対する垂直方向の１０％伸長強度とが異なる、
積層不織布シート。
【請求項２】
前記極細繊維層と前記親水性短繊維層とが部分的熱圧着によって一体化されており、一方向の１０％伸長強度が３Ｎ／２５ｍｍ以下であり、５０％伸長強度が１０Ｎ／２５ｍｍ以下であり、該一方向に対し、垂直方向の１０％伸長強度が１５Ｎ／２５ｍｍ以上である、請求項１に記載の積層不織布シート。
【請求項３】
前記積層不織布シートの表面に、不連続で規則的な凹部が形成され、前記表面に占める前記凹部の総面積が３〜４０％の範囲であり、
前記凹部のシート厚み方向において、前記極細繊維層中の前記エラストマー樹脂繊維（Ｂ）と、前記親水性短繊維層を構成する繊維とが接合し、前記親水性短繊維層と前期極細繊維層とが一体化されている、請求項１又は２に記載の積層不織布シート。
【請求項４】
前記親水性短繊維層が、コットン、レーヨン、キュプラ、もしくは、パルプ、又はこれらの２種以上の短繊維を少なくとも３０質量％含む層である、請求項１〜３のいずれか１項に記載の積層不織布シート。
【請求項５】
前記親水性短繊維層が、スパンレース不織布または湿式抄紙ウェブである、請求項１〜４のいずれか１項に記載の積層不織布シート。
【請求項６】
前記極細繊維層が、長繊維をランダムに集積してなるメルトブロー不織布である、請求項１〜５のいずれか１項に記載の積層不織布シート。
【請求項７】
請求項１〜６のいずれか１項に記載の積層不織布シートを含む、マスク。
【発明の詳細な説明】
【技術分野】
【０００１】
本発明は、複数の不織布が積層一体化された、積層不織布シートに関する。
【背景技術】
【０００２】
従来、花粉や粉塵などの微細なダストを除去するためのマスクに、不織布シートが用いられている。マスクには、微細なダストを高効率で捕集するとともに、着用者に息苦しさを感じさせないように、気体が通過する際の吸気抵抗が少ないことが求められる。
【０００３】
例えば特許文献１には、最内層／フィルター層／最外層の少なくとも３層を有するプリーツ型衛生マスクであって、最内層の周縁部の人の頬に当たる部分にシール材を設置し、また、最内層と最外層の少なくとも一方が特定範囲の剛軟度を有し、フィルター層は特定範囲の圧力損失を有するものが開示されている。特許文献１のマスクは、マスク周縁部のシール材によってマスクと顔面との間の隙間を解消することによって、マスクの防御性を高めている。また、最内層又は最外層の不織布の剛性を高めることによって、マスクの保形性を高めている。
【０００４】
特許文献２には、不織布製の使い捨てマスクの弾性部材として、特定のオレフィン系共重合体成分と特定の熱可塑性エラストマー成分とを含む弾性不織布を用いるものが開示されている。特許文献２の発明は、エラストマー成分を含む不織布を用いることでフィット性を向上させるもので、オレフィン系共重合体成分とエラストマー成分とを予め配合し、軟化点以上の温度で溶融混錬したものを紡糸口金から押し出して不織布を作成することが開示されている。
【０００５】
また一方で、ダストの捕集性を高めるために、エレクトレット加工を施した不織布が公知である。特許文献３には、医療用マスクや産業用マスクのフィルター材である積層不織布であって、２種類の融点の異なる繊維を混繊して得られる平均繊維径が０．１〜１５μｍの不織布Ａの少なくとも片面に、平均繊維径が１０μｍ〜１００μｍで前記不織布Ａを構成する繊維の平均繊維径よりも大きい平均繊維径の繊維からなる不織布Ｂを１層又は複数層積層し、エレクトレット加工を施した積層エレクトレット不織布が開示されている。特許文献３の発明では、不織布Ａ中に相対的に低融点の繊維を混繊することで、接着成分を使用することなく積層が可能となり、圧力損失を抑えたフィルター材が得られる。
【先行技術文献】
【特許文献】
【０００６】
【特許文献１】特開２０１４−２２３２２７号公報
【特許文献２】特開２００３−１８０８５２号公報
【特許文献３】ＷＯ２０１１／００４９６９号パンフレット
【発明の概要】
【発明が解決しようとする課題】
【０００７】
しかしながら、特許文献１のマスクでは、マスクと顔との隙間を埋めるようにシール材を設置しているところ、使用者の顔の形によっては具合よく配置されず、肌の一部分に負担がかかることや充分なシール効果が得られないことがあった。また、特許文献２のマスクは、一枚の不織布から口元被覆部と耳掛け部とが一体的に成形されるタイプのマスクであり、不織布に一定の強度と保形性が求められるため、肌へのフィット性は必ずしも十分でないうえに、微細なダストを高精度に捕集することは困難であった。さらに、特許文献３のフィルター材も、形状保持性が良好なポリエステルを主成分とするスパンボンド不織布を用いることから、マスクとして成形すると柔軟性に欠けることがあり、触感やフィット性は必ずしも十分とはいえないものだった。
【０００８】
前記のとおり、ダスト捕集性と通気性（低圧力損失）とを両立し、かつ、フィット性と柔軟性に優れたマスクとしてさらに優れたものが求められている。この実情に鑑み、本発明は、マスクのフィルター材として使用されうる不織布シートであって、高いダスト捕集性能と低い圧力損失を両立し、さらに、柔軟で、肌への追随性に優れたものを提供することを課題とする。
【課題を解決するための手段】
【０００９】
本発明者は前記の課題を解決するために検討を重ね、不織布に若干の伸長性を付与することによって、肌の動きに対する追随性が向上することを見出した。そして、不織布として、少なくとも一方向に優位な伸長性を有する親水性短繊維層と、熱可塑性樹脂とエラストマー樹脂とを含む極細繊維層とが積層一体化された不織布シートであって、エレクトレット加工を施したものは、ダスト捕集性能が高く、圧力損失が少なく、肌に対する追随性と触感に優れたものとなることを見出し、本発明を完成した。
【００１０】
すなわち、本発明は以下の構成を有する。
［１］極細繊維層と、親水性短繊維層とが一体化されてなる積層不織布シートであって、前記極細繊維層の片面又は両面に前記親水性短繊維層が積層され、
前記極細繊維層は、熱可塑性樹脂繊維（Ａ）２０〜８０質量％と、当該熱可塑性樹脂（Ａ）よりも低い温度で溶融又は軟化するエラストマー樹脂繊維（Ｂ）８０〜２０質量％とが混繊されてなり、また、前記極細繊維層はヒンダードアミン系化合物を含有し、
前記積層不織布シートは、エレクトレット加工されており、
一方向の１０％伸長強度と、当該一方向に対する垂直方向の１０％伸長強度とが異なる、
積層不織布シート。
［２］前記極細繊維層と前記親水性短繊維層とが部分的熱圧着によって一体化されており、一方向の１０％伸長強度が３Ｎ／２５ｍｍ以下であり、５０％伸長強度が１０Ｎ／２５ｍｍ以下であり、該一方向に対し、垂直方向の１０％伸長強度が１５Ｎ／２５ｍｍ以上である、［１］に記載の積層不織布シート。
［３］前記積層不織布シートの表面に、不連続で規則的な凹部が形成され、前記表面に占める前記凹部の総面積が３〜４０％の範囲であり、
前記凹部のシート厚み方向において、前記極細繊維層中の前記エラストマー樹脂繊維（Ｂ）と、前記親水性短繊維層を構成する繊維とが接合し、前記親水性短繊維層と前期極細繊維層とが一体化されている、［１］または［２］に記載の積層不織布シート。
［４］前記親水性短繊維層が、コットン、レーヨン、キュプラ、もしくは、パルプ、又はこれらの２種以上の短繊維を少なくとも３０質量％含む層である、［１］〜［３］のいずれか１項に記載の積層不織布シート。
［５］前記親水性短繊維層が、スパンレース不織布または湿式抄紙ウェブである、［１］〜［４］のいずれか１項に記載の積層不織布シート。
［６］前記極細繊維層が、長繊維をランダムに集積してなるメルトブロー不織布である、［１］〜［５］のいずれか１項に記載の積層不織布シート。
［７］［１］〜［６］のいずれか１項に記載の積層不織布シートを含む、マスク。
【発明の効果】
【００１１】
本発明の積層不織布シートは、高いダスト捕集性と低圧力損失とを両立し、柔軟で肌への追随性にも優れており、マスクのフィルター材として好適に用いることができる。また、本発明の積層不織布シートは、柔軟性に優れており、触感が良く肌当たりがソフトであるため、マスクに用いると着用感に優れる。
【図面の簡単な説明】
【００１２】
【図１】本発明の実施例である積層不織布シートに含まれる極細繊維層の電子顕微鏡写真である。
【発明を実施するための形態】
【００１３】
以下、本発明を詳細に説明する。
【００１４】
（積層不織布シート）
本発明の積層不織布シートは、極細繊維層及び親水性短繊維層の少なくとも２種類の層が、積層一体化されてなる。極細繊維層の片面又は両面に親水性短繊維層が積層されており、目的に応じてさらに異なる層が積層されていてもよい。極細繊維層と親水性短繊維層は互いに隣接していることが好ましいが、さらに異なる層を有する場合には、極細繊維層と親水性短繊維層との間に異なる層が存在し、極細繊維層と親水性短繊維層とが隣接しない形態であってもよい。極細繊維層は主に捕集層として機能し、親水性短繊維層は柔軟なカバー材であり補強層としても機能する。マスクとして成形される際には、極細繊維層と親水性短繊維層のどちらが着用者の肌に接する側に配置されてもよく、目的に応じて適宜配置することができる。
【００１５】
極細繊維層と親水性短繊維層を積層一体化する方法は特に限定されないが、通気性を保つために、熱圧着により一体化されることが好ましく、ラテックス等の接着剤を使用しない事が好ましい。熱圧着は、熱と圧による加工方法であるため、溶着するエラストマー樹脂の融点より低い温度で加工できる利点がある。すなわち、熱圧着部分以外の繊維が熱により融着しないため、好適に用いられる。熱圧着する点接着部の一つあたりの面積は、特に制限されないが、例えば０．０４〜１０ｍｍ２とすることができる。熱圧着する場合、全面を熱圧着することもできるが、一部分のみを部分的に熱圧着することが好ましい。熱圧着する部分の割合は、積層不織布シートの表面の３〜４０％とすることができ、４〜２５％であればより好ましい。熱圧着部の面積率が３％未満では積層不織布の剥離強度不足が懸念され、４０％を大幅に超えると風合いを阻害する可能性がある。熱圧着部の具体的な形状や配置は、特に制限されるものではないが、例えば、丸や四角等の形状が不連続的に規則的に配置された形態とすることができる。熱圧着部は不織布シートの表面に凹部となって表れ、当該凹部においては、シートの厚み方向において、極細繊維層に含まれるエラストマー樹脂繊維と親水性短繊維層の繊維とが溶着し、接合している。
【００１６】
本発明の積層不織布シートは伸長性を有することが特徴であり、特に、特定方向に優位な伸長性を有することが好ましい。具体的には、積層不織布シートの一方向の１０％伸長強度と、当該一方向に対する垂直方向の１０％伸長強度とが互いに異なることが好ましい。１０％伸長強度とは、積層不織布シートを自然長から１０％伸長したときの応力である。同様に、５０％伸長強度とは、積層不織布シートを自然長から５０％伸長したときの応力である。
伸長強度の具体的な測定方法は後述される。
【００１７】
積層不織布シートの伸長強度は、目的に応じて適宜設定することができるが、例えば、一方向の１０％伸長強度が３Ｎ／２５ｍｍ以下であり、５０％伸長強度が１０Ｎ／２５ｍｍ以下であり、該一方向に対して垂直方向の１０％伸長強度が１５Ｎ／２５ｍｍ以上であることが好ましい。すなわち、一方向には相対的に伸長強度が低く（伸長性が高く）、その垂直方向には伸長強度が高い（伸長性が低い）ものが好ましい。一方向の１０％伸長強度が３Ｎ／２５ｍｍ以下、５０％伸長強度が１０Ｎ／２５ｍｍ以下であれば、例えば、敏感・繊細な皮膚の装着部位に、優しい極めて心地良い装着感を付与することが可能となり、また、垂直方向の１０％伸長強度が１５Ｎ／２５ｍｍ以上であれば、殆ど不織布が伸長しないため、製品の加工ラインでの生産時、例えばロール状から引き出す際など、不織布の幅入りの影響を受けずに生産できるため、高速での生産が可能となるため好ましい。積層不織布シートをマスクに用いる場合、伸長性が高い方向をマスクの上下方向に用いることによって、着用者が静止している際のフィット性に優れるだけでなく、口を動かす等の動作の際にもマスクが肌に追随しやすくなるため、好ましい。
【００１８】
前記の一方向における１０％伸長強度及び５０％伸長強度の下限は特に制限されるものではないが、製造時の走行中に湾曲やシワ入り等を抑制しながら柔軟性を保持できる点から、１Ｎ／２５ｍｍ以上であることが好ましい。また前記の一方向に対する垂直方向の１０％伸長強度の上限も、特に制限されないが、合理的な実施態様を考慮すると、３０Ｎ／２５ｍｍ以下であることが好ましい。
【００１９】
なお、本明細書において、「一方向」及び「一方向に対する垂直方向」とは、不織布シートの面内におけるいずれか一方向及びそれに直交する方向を意味しており、不織布シート面内のいずれの方向であってもよいが、典型的には、不織布シートのＣＤ方向を「一方向」、同じくＭＤ方向を「一方向に対する垂直方向」とすることができる。
【００２０】
積層不織布シートの目付は目的に応じて選択すればよく、特に制限されないが、マスクに用いる場合は例えば２０〜１５０ｇ／ｍ２程度であることが好ましい。より好ましくは３０〜１２０ｇ／ｍ２である。マスクに用いる場合には、要求されるダスト捕集性と通気性の程度から、前記の範囲が好ましい。
【００２１】
（極細繊維層）
本発明の積層不織布シートに含まれる極細繊維層は、熱可塑性樹脂繊維（Ａ）２０〜８０質量％と、当該熱可塑性樹脂（Ａ）よりも低い温度で溶融又は軟化するエラストマー樹脂繊維（Ｂ）８０〜２０質量％とが混繊されてなる。なお、本明細書において「混繊」とは、少なくとも２種類の繊維が均一に混合されて不織布を構成している状態をいう。
【００２２】
熱可塑性樹脂繊維（Ａ）の融点をａ（℃）、エラストマー樹脂繊維（Ｂ）の融点をｂ（℃）とすると、ａ−ｂは、２０〜１５０℃であることが好ましく、３０〜１２０℃であればさらに好ましい。ａ−ｂが２０℃以上の場合、極細繊維層と親水性短繊維層とを積層した時に、融点の高い熱可塑性樹脂繊維（Ａ）を溶融させることなく一体化が可能である。これにより熱可塑性樹脂繊維（Ａ）は繊維形態を保持し、充分な通気性を維持する事ができる。また、均一に混繊するためには熱可塑性樹脂（Ａ）とエラストマー樹脂（Ｂ）を同一の紡糸口金から紡糸することが好ましいが、その場合に、樹脂の融点が互いに極端に異なると紡糸性が確保できにくくなる傾向となる。ａ−ｂが１５０℃以下であれば、充分な紡糸性が確保される。
【００２３】
極細繊維層は、熱可塑性樹脂繊維（Ａ）と、当該熱可塑性樹脂（Ａ）よりも低い温度で溶融又は軟化するエラストマー樹脂繊維（Ｂ）が混繊されていれば、その製法は限定されない。また、本発明の効果を妨げない範囲で極細繊維層中に熱可塑性樹脂（Ａ）及びエラストマー樹脂繊維（Ｂ）以外の繊維が混繊されていてもよい。
【００２４】
極細繊維層は、長繊維をランダムに集積してなるメルトブロー法によって得られる不織布の層であるのが好ましい。典型的には、極細繊維層は、融点に２０℃〜１５０℃の差がある熱可塑性樹脂（Ａ）及びエラストマー樹脂（Ｂ）を、それぞれ独立に溶融押出し、混繊メルトブロー紡糸口金から紡糸して得られ、さらに高温、高速の気体によって極細繊維流としてブロー紡糸し、捕集装置で捕集することによって、混繊不織布として得られる。混繊メルトブロー紡糸口金としては例えば、異なる複数の繊維成分紡糸用ホールが、交互に多数個一列に設けられているメルトブロー紡糸口金がある。
【００２５】
熱可塑性樹脂（Ａ）としては、エラストマー樹脂（Ｂ）より融点が高く、紡糸可能な熱可塑性樹脂であれば特別な制限はない。例えばポリプロピレン、高密度ポリエチレン、低密度ポリエチレン、線状低密度ポリエチレン、プロピレンと他のオレフィンとの２または３元共重合体等のポリオレフィン類、ポリアミド類、ポリエチレンテレフタレート、ポリブチレンテレフタレート、ジオールとテレフタル酸／イソフタル酸等を共重合した低融点ポリエステル、ポリエステルエラストマー等のポリエステル類、フッ素樹脂、上記樹脂の混合物等が使用できる。これらの中でも、ポリオレフィンを主体とするものはエレクトレット性能を特に発揮する点から好ましく、さらにポリオレフィンの中では、耐熱性に優れ、細い繊維が紡糸し易いポリプロピレン系樹脂が好ましい。またポリマーの性質を損なわない範囲で他の成分が共重合されていてもよい。熱可塑性樹脂（Ａ）の融点は、例えば８０〜２７０℃のものを用いることができる。
【００２６】
熱可塑性樹脂（Ａ）よりも低い温度で溶融又は軟化するエラストマー樹脂（Ｂ）としては、例えば、ポリオレフィンエラストマー、ポリスチレンエラストマー、ポリエステルエラストマー、ポリアミドエラストマー、ポリウレタンエラストマー等を挙げることができる。特に細い繊維が紡糸し易いポリオレフィンエラストマーが好ましく、ポリマーの性質を損なわない範囲で他の成分が共重合されていてもよい。エラストマー樹脂（Ｂ）の融点は、例えば６０〜１２０℃であり、熱可塑性樹脂（Ａ）の融点よりも低いものを用いる。
【００２７】
前記ポリオレフィンエラストマーとしては、オレフィンモノマーのランダム共重合体がある。ポリオレフィンエラストマーのランダム共重合体とは、２重結合を持つ炭化水素で、ＣｎＨ２ｎ（ｎは２以上の整数、上限は特に制限はないがｎ＝１０以下が好ましい。）で示されるエチレン、プロピレン、ブテン等のモノマーと、これら以外の少なくとも１種の他のモノマーとの共重合体であり、特にモノマーがランダムに配列したランダム共重合体である。
【００２８】
前記ランダム共重合体は、例えば、エチレンと炭素数３〜１０のオレフィンとの共重合体またはプロピレンと炭素数４〜１０のオレフィンとの共重合体が好ましい。更に、エチレンと炭素数３〜１０のオレフィンとからなる共重合体が好ましい。炭素数３〜１０のオレフィンとしては、例えばプロピレン、１−ブテン、３−メチル−１−ブテン、４−メチル−１−ブテン、１−ペンテン、１−ヘキセン、４−メチル−１−ペンテン、１−ヘプテン、１−オクテン、１−ノネン、１−デセン等が挙げられる。前記オレフィンの中では、特に１−ブテン、１−ペンテン、１−ヘキセン、１−オクテンが好ましい。特にこれらのオレフィンは、１種単独または２種以上を組み合わせて用いることができる。これらを組み合わせたエチレン−オクテン共重合体、エチレン−ブテン共重合体等のエチレン−オレフィン共重合体が好ましい。また本発明に用いられるエチレンと炭素数３〜１０のオレフィンとの共重合体またはプロピレンと炭素数４〜１０のオレフィンとの共重合体の分子量分布（Ｍｗ／Ｍｎ）は、紡糸性の点から１．５〜４であることが好ましい。かかるポリオレフィン共重合体エラストマーの市販品としては、例えば“エンゲージ”（商品名、ザ・ダウケミカルカンパニー社製）、“ビスタマックス”（商品名、エクソンモービルコーポレーション社製）が例示される。また本発明で用いられるポリオレフィン共重合体はメタロセン触媒によって製造された共重合体であっても良い。なお、前記ポリオレフィンエラストマーには、オレフィンに架橋用ジエンモノマーを加えた三元共重合体も含まれ、具体的には、エチレン−プロピレン−ジエンゴム、エチレン−ブテン−ジエンゴムが例示される。
【００２９】
熱可塑性樹脂繊維（Ａ）とエラストマー樹脂繊維（Ｂ）の質量比は、熱可塑性樹脂繊維（Ａ）２０〜８０質量％、エラストマー樹脂繊維（Ｂ）８０〜２０質量％の範囲である。より好ましくは熱可塑性樹脂繊維（Ａ）３０〜７０質量％、エラストマー樹脂繊維（Ｂ）７０〜３０質量％の範囲である。エラストマー樹脂繊維（Ｂ）は加熱によって溶融し、他の成分と接合するための接着成分として機能し、また、不織布シートの伸長性を与えるための伸長性成分として機能するところ、極細繊維層におけるエラストマー樹脂繊維（Ｂ）の割合が２０質量％以上であれば、極細繊維層と親水性短繊維層の層間の接着力は十分強く、マスク成形時やプリーツ加工時等にこれらの層の剥離が発生することがなく、かつ、積層不織布シートに伸長性を発現させることができる。また極細繊維層中のエラストマー樹脂繊維（Ｂ）の質量比が８０質量％以下であれば、接着成分であるエラストマー樹脂繊維（Ｂ）の溶融量が適度な範囲に保たれるので、圧力損失が増大することがない。エラストマー樹脂繊維（Ｂ）は、極細繊維層において、３０〜７０質量％の範囲であることが、積層不織布シートの強度とフィルター性能のバランスの点で好ましい。
【００３０】
極細繊維層を構成する熱可塑性樹脂繊維（Ａ）とエラストマー樹脂繊維（Ｂ）の繊維径は、互いに同じであっても異なっていてもよいが、熱可塑性樹脂繊維（Ａ）の平均繊維径が０．５〜１０μｍ、好ましくは１〜５μｍであり、エラストマー樹脂繊維（Ｂ）の平均繊維径が２〜２０μｍ、好ましくは４〜１８μｍであることが好ましい。なお、本明細書において「極細繊維」とは、平均繊維径が１５μｍ以下の繊維を称しているが、かかる範囲の極細繊維の不織布層とすることによって、フィルター性能と柔軟性を兼ね備えた不織布を得ることができる。図１は、極細繊維層の一例を示す電子顕微鏡写真であり、熱可塑性樹脂繊維（Ａ）（細い方の繊維）と、エラストマー樹脂繊維（Ｂ）（太い方の繊維）とが混繊されてなることがわかる。写真中のスケールバーは１００μｍを示す。
【００３１】
また、極細繊維層は、耐候性を向上させ、エレクトレット性能を向上させる目的から、ヒンダードアミン系化合物からなる群から選ばれる少なくとも一種を含有している。ヒンダードアミン系化合物としては、ポリ［（６−（１，１，３，３−テトラメチルブチル）イミノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］（ＢＡＳＦジャパン社製、“キマソープ９４４ＦＤＬ”）、コハク酸ジメチル−１−（２−ヒドロキシエチル）−４−ヒドロキシ−２，２，６，６−テトラメチルピペリジン重縮合物（ＢＡＳＦジャパン社製、“チヌビン６２２ＦＳ”）、２−（３，５−ジ−ｔ−ブチル−４−ヒドロキシベンジル）−２−ｎ−ブチルマロン酸ビス（１，２，２，６，６−ペンタメチル−４−ピペリジル）（ＢＡＳＦジャパン社製、“チヌビン１４４”）などが挙げられる。
【００３２】
前記ヒンダードアミン系化合物の含有量は、特に限定されないが好ましくは極細繊維層の樹脂に対して０．１〜１０質量％、さらに好ましくは０．５〜５質量％の範囲である。添加量が０．１質量％以上であれば、エレクトレット性能の向上効果が得られる。また、添加量が１０質量％以下であれば、良好な紡糸性が得られ、かつコスト的にも有利である。ヒンダードアミン系化合物は、熱可塑性樹脂（Ａ）及びエラストマー樹脂（Ｂ）のいずれかに予め配合しておき、紡糸することで、極細繊維層中に含有させることができる。
【００３３】
また、熱可塑性樹脂繊維（Ａ）及びエラストマー樹脂繊維（Ｂ）を構成する熱可塑性樹脂には、本発明の効果を妨げない範囲内で、酸化防止剤、光安定剤、紫外線吸収剤、中和剤、造核剤、エポキシ安定剤、滑剤、抗菌剤、難燃剤、顔料、可塑剤及び他の熱可塑性樹脂等を添加することができる。また、耐熱性を向上させ、エレクトレット性能を向上させる目的からシクロオレフィンコポリマーを添加することができる。
【００３４】
（親水性短繊維層）
本発明の積層不織布シートに含まれる親水性短繊維層において、親水性短繊維層を構成する短繊維の長さは特に限定されないが、２〜１００ｍｍであるのが好ましい。親水性短繊維層を構成する繊維として、繊維層を調製する際の具体的な手法、例えばカードウェブ、エアレイウェブ及び湿式抄紙ウェブ等の態様に応じて、通常使用される長さの短繊維を使用できる。親水性繊維層が長繊維や連続繊維で構成されている場合、一体化される極細繊維層中のエラストマー繊維に起因する伸長性に追随可能な程度の伸長性を有し難くなるところ、本発明では、親水性繊維層を短繊維で構成することによって、極細繊維層の伸長性を積層不織布シート全体に反映させることができる。
【００３５】
親水性短繊維層を構成する短繊維としては、コットン、麻等のセルロース繊維、ウール、シルク、レーヨン、キュプラ、パルプ及び、セルロースを用いて得られる半合成繊維、ならびに、合成繊維に親水化処理を施したものなどを用いることができ、これらの２種以上を用いてもよい。親水性の点で好ましいのは、コットン、レーヨン、キュプラ、パルプである。
【００３６】
親水性短繊維層には、例えば、マスクとして使用した際、呼気などによる口周りの湿気を吸収し、装着者の不快感を軽減するために、前記の親水性短繊維を３０質量％以上含むことが好ましく、５０質量％以上含むことがより好ましい。また、親水性短繊維層には、７０質量％を超えない範囲で前記親水性短繊維以外の繊維を混合してもよい。特に、親水性短繊維層に、親水性短繊維以外の繊維が０〜５０質量％の範囲で含まれる場合には、親水性短繊維層の機械的強度や伸度を相応のレベルに保持しながら、柔軟性を維持できるためより好ましい。混合する繊維としては、ポリエステル、ポリオレフィン、もしくは、ポリアミドなどを用いて得られた繊維、または、これらを２種類以上組み合わせた複合繊維などの、撥水性の合成繊維を例示することができる。
【００３７】
親水性短繊維層に含まれる繊維の断面形状は、特に限定されるものではないが、丸断面、扁平断面、異型断面、中空断面等を挙げることができる。親水性繊維層に含まれる繊維の断面形状が丸断面の場合、その繊維径は、１５μｍより大きく５０μｍ以下の範囲であることが好ましい。また、親水性短繊維層の目付は、積層不織布シートをマスクに用いる場合、１０〜１００ｇ／ｍ２であることが好ましい。より好ましくは２０〜８０ｇ／ｍ２である。親水性短繊維層の目付が１０ｇ／ｍ２以上であれば伸長性や柔軟性が得られる点で好ましく、１００ｇ／ｍ２以下であれば製品コストが抑制され、コンパクトな積層不織布シートが得られる点で好ましい。
【００３８】
また親水性短繊維層は、少なくとも一方向に伸長性を有することが好ましい。このような繊維層としては、短繊維が一方向に配列してなるカードウェブや、短繊維がランダムに集積しているエアレイウェブや湿式抄紙ウェブ、及び、これらの繊維をニードルパンチやスパンレース（水流交絡）等によって三次元交絡させて得られる不織布などを挙げることができる。好ましいのは、湿式抄紙ウェブまたはスパンレース不織布である。本発明では、特に、短繊維が一方向に配列してなるカードウェブに水流交絡処理を行って当該繊維を三次元交絡させて得られたスパンレース不織布が、機械的強度と柔軟性のバランスが良好であるため、好ましい。本発明では、親水性短繊維層として特定方向に優位な伸長性を有する不織布を採用することによって、一方向への伸長性が高い積層不織布シートを得ることができる。
【００３９】
（エレクトレット加工）
本発明の積層不織布シートは、エレクトレット加工されている。エレクトレット加工とは、繊維の低融点成分が溶融しない温度の加熱雰囲気下で電荷を与える熱エレクトレット法や、コロナ放電によって電荷を与えるコロナ放電法等のエレクトレット加工を行うことで積層不織布シートに電荷を帯電させる加工である。エレクトレット加工によって、特に不織布シートの捕集性能を向上させることができる。但し、エレクトレット加工法についてはこれらに限定されるものではない。なお、不織布シートがエレクトレット加工されているかどうかについては例えば、積層不織布シートの除電処理を行い、除電処理前後の不織布シートの捕集率の差を確認することによって、確認することができる。除電処理としては例えば、ＩＰＡ液浸漬法又はＩＰＡ飽和蒸気暴露法によることができる。ＩＰＡ液浸漬法は、不織布シートをイソプロピルアルコール（ＩＰＡ）の液中に２分間浸漬し、取り出した後、２４時間大気中で乾燥することによる。ＩＰＡ飽和蒸気暴露法は、不織布シートを１５〜３０℃の温度下でＩＰＡ飽和蒸気雰囲気に２４時間以上曝露することによって行う。
【００４０】
（積層不織布シートの製造方法）
本発明の積層不織布シートを製造する方法は特に制限されないが、例えば次の方法に従って製造することができる。
極細繊維層は、典型的には長繊維をランダムに集積させるメルトブロー法によって製造できる。極細繊維層を構成する熱可塑性樹脂繊維（Ａ）及びエラストマー樹脂繊維（Ｂ）は、それぞれを個別に製造した後に混合しても良いが、異種の繊維を吐出する為の紡糸孔が１つのノズル中に交互に配列したいわゆる混繊用ノズルを用いてこれらの繊維を同時にメルトブロー法で紡糸する方法が好ましい。この方法によれば、熱可塑性樹脂繊維（Ａ）及びエラストマー樹脂繊維（Ｂ）が極めて均一にランダムに集積した極細繊維層を得ることができる。エラストマー樹脂繊維（Ｂ）が極細繊維層中で均一にランダムに集積ないし混合されていると、高度な柔軟性や伸長性が得られるため、好ましい。
【００４１】
混繊ノズルは、異種の繊維を同時に紡糸し、それらを均一にランダムに集積させることができるようなものである限り、その構造は限定されない。混繊ノズルとして、例えば、異種の樹脂が流れ出す紡糸孔が、一つのノズル内に、交互に一列に配列したノズルなどを好適に用いることができる。また別の態様として、一つの樹脂が流れだす紡糸孔のみを一つのノズル内に有する複数のノズルが、集積コンベアーの移動方向に複数配列した装置を用い、個々のノズルから互いに異なる樹脂を紡糸し、得られるウェブの積層物をニードルパンチ等で交絡処理をすることで、繊維同士の混繊を行う方法も例示することができる。後処理を伴わないという点において、前者の、異種の樹脂が流れ出す紡糸孔が一つのノズル内で交互に一列に配列したノズルが好適に用いられる。
【００４２】
極細繊維層の目付は、集積コンベアーの速度を調整することによって任意にコントロール可能である。また、ブロー紡糸する際の気体は通常、窒素ガス等の不活性気体や、空気が使用される。該気体の温度は約２００〜５００℃、好ましくは約２５０〜４５０℃、圧力は約０．１〜６．０ｋｇｆ／ｃｍ２（９８〜５８８ＫＰａ）、好ましくは約０．２〜５．５ｋｇｆ／ｃｍ２（１９６〜５３９ＫＰａ）である。この紡糸条件は、使用する樹脂の物性や組合せ、目的とする繊維径、紡糸口金等の装置等により、適宜設定される。
【００４３】
本発明の積層不織布シートに含まれる親水性短繊維層は、スパンレース不織布又は湿式抄紙ウェブあることが好ましく、スパンレース不織布は、例えば、上述の親水性短繊維を含む繊維ウェブを作製し、繊維ウェブを水流交絡処理などの繊維交絡処理に付した後、繊維ウェブを乾燥し、必要があれば、かかる繊維に含まれる低融点成分により繊維同士を熱接着させることにより製造され得る。
【００４４】
繊維ウェブは、構成繊維を混合して作製する。繊維ウェブの形態は、パラレルウェブ、クロスウェブ、セミランダムウェブおよびランダムウェブ等のカードウェブ、エアレイウェブ、湿式抄紙ウェブ、ならびにスパンボンドウェブ等から選択されるいずれの形態であってもよい。水流交絡処理は、支持体に繊維ウェブを載せて、柱状水流を噴射することにより実施する。
【００４５】
極細繊維層と親水性短繊維層とは、別々に製造することも可能であり、また、メルトブロー法で極細繊維層を作成する工程において、予め製造したスパンレース不織布を挿入し、スパンレース不織布の上に直接メルトブロー不織布を積層させることも好ましい。
【００４６】
次いで、極細繊維層と親水性短繊維層とを一体化させる。積層手段としては、加熱ロールを用いる方法のほか、加熱オーブン方式、ニードルパンチ方式、スパンレース方式（水流交絡方式）、超音波による方法や、接着剤を用いる方法などがある。本発明の積層不織布シートの製造における複合化の手段は、特に限定されないが、ロール表面が凹凸形状に彫刻された加熱ロール（以降、「加熱エンボスロール」という場合がある。）を用いて好適に行うことができる。エンボスロールを用いた部分的熱圧着は、その加熱エンボスロールを、親水性短繊維層側の表面に圧着することによって行うことが好ましい。このとき、積層された不織布の他方の面は、平滑形状または凹凸形状に彫刻された表面を有するロール等に接して行われる。当該ロールも加熱されていることも好ましい。
【００４７】
本発明の積層不織布シートの表面には、この部分的熱圧着に起因する不連続で規則的な凹部が形成される。かかる凹部は、積層不織布シートの両面に形成されていてもよいし、片面のみに形成されていてもよい。
【００４８】
積層不織布シートは、前述の凹部が存する部位のシート厚み方向において、少なくとも極細繊維中のエラストマー繊維がその軟化によって親水性短繊維層を構成する繊維と接合し、これによって、親水性短繊維層と極細繊維層とが一体化される。熱圧着の圧力及び温度は、親水性短繊維層と極細繊維層とが、極細繊維中のエラストマー繊維の軟化によって一体化するような条件において適宜選択できるが、部分的熱圧着の線圧が５〜１００Ｎ／ｍｍの範囲、熱圧着の温度は、エラストマー樹脂（Ｂ）の融点又は軟化点以上、かつ熱可塑性樹脂（Ａ）の軟化点以下の温度であるのが好ましく、極細繊維層と親水性短繊維層との間に上記接合が形成されて層間強度が得られる範囲であれば特に限定はない。
【００４９】
エレクトレット加工は公知の装置ないし条件で行うことができ、具体的な方法は特に制限されないが、例えば、熱エレクトレット法や、コロナ放電法等を用いることができる。
【００５０】
本発明の積層不織布シートをマスクに用いる場合には、前記の方法で製造した積層不織布シートについて必要に応じて各種の後処理加工、洗浄、乾燥等の上、所定の大きさに裁断する。また、プリーツ加工や成形を行ってもよい。プリーツ加工においては、折り畳んだ不織布シートの折り目部分や裁断部の端等を熱プレスし、熱圧着させてもよい。また、同時に又は別工程として、耳掛け部やその他別のパーツを熱圧着し、一体化させることができる。
【００５１】
本発明の積層不織布シートは、医療用マスクや産業用マスク、一般用マスク等のマスクに好適に用いることができる。また、要求される性能との適合によっては、エアコンや空調設備に用いられるＨＥＰＡフィルターにすることができる。これらの用途に対しては、本発明の積層不織布シートをプリーツ加工して用いることも好ましい。
【実施例】
【００５２】
下記の実施例は、例示を目的としたものに過ぎない。本発明の範囲は、本実施例に限定されない。なお、実施例中に示した物性値の測定方法または定義を以下に示す。
【００５３】
＜フィルター性能（捕集性能・圧力損失）＞
ＴＳＩ８１３０型フィルター試験機を用いて、マスクの捕集効率及び圧力損失を測定した。同試験機にて発生させたＮａＣｌエアロゾル（平均粒子径０．３μｍ）を含むエアを、試験シートに通過させ、シートの捕集効率を測定した。また、その際の圧力損失を測定した。このときのエアの流量は、８５Ｌ／ｍｉｎ（測定面積１００ｃｍ２）とした。
＜平均繊維径＞
走査型電子顕微鏡（ＳＥＭ）を用いて、不織布表面の拡大写真を撮影し、１００本の繊維の直径を測定し、その算術平均値を平均繊維径とした。
＜圧着面積率＞
走査型電子顕微鏡（ＳＥＭ）を用いて、不織布表面の拡大写真を撮影し、圧着点が単位圧着点ピッチあたりの面積を占める割合を圧着面積率とした。
圧着面積率（％）＝（単位ピッチを占める圧着点面積／単位ピッチの面積）×１００
＜積層シートの伸長強度＞
ＪＩＳ  Ｌ１９０６「一般長繊維不織布  試験方法」に準拠して測定した。幅２５ｍｍ、長さ２００ｍｍの試験片を作成した。試験片は、シートから、その試験片の長さ方向を、親水性短繊維層のスパンレース不織布を構成する繊維が一方向に配列している長さ方向（ＭＤ方向）と一致するように裁断して作成したもの、および、試験片の長さ方向を、ＭＤ方向とは直角する方向（ＣＤ方向）と一致するように裁断して作成したものとからなる２種の試験片を準備した。引張試験機オートグラフＡＧ-Ｇ（商品名、(株)島津製作所製）を用いて、チャック間を１００ｍｍに設定し試験片を固定した。引張速度３００ｍｍ／分で伸長させ破断するまでの最大強度および最大伸度をそれぞれ破断強度および破断伸度とした。また、１０％・５０％伸長時の強度を伸長モジュラス（応力）強度とした。
＜耐熱安定性（１００℃熱処理）＞
コンベンションオーブン（型式：ＭＯＶ−１１２Ｆ・ＳＡＮＹＯ製）を用いて、エレクトレット加工後のシートを１００℃雰囲気下で１０分間放置、シートを取り出し１０分間冷却後にフィルター性能を測定した。
【００５４】
実施例及び比較例には、以下の材料を用いた。
＜極細繊維層＞
・ポリプロピレン樹脂（融点１６６℃、ポリプロピレンホモポリマー、ＭＦＲ＝８２（ＪＩＳ  Ｋ−７２１０（１９９９）２３０℃／１０分）
・エラストマー樹脂（融点１００℃、ポリエチレン系エラストマー、ダウケミカル社製「ＥＮＧＡＧＥ８４０２」、ＭＦＲ＝３０（ＪＩＳ  Ｋ−７２１０（１９９９）１９０℃／１０分）
・ヒンダードアミン系化合物（ＢＡＳＦジャパン社製「キマソープ９４４ＦＤＬ」）
＜親水性短繊維層＞
・レーヨン／ＰＥＴ（質量比６０／４０％）スパンレース不織布（目付３８ｇ／ｍ２、繊維長５１ｍｍ、瑞光社製）
【００５５】
［実施例１］
極細繊維層の原料としては、熱可塑性樹脂（Ａ）としてポリプロピレン（９９．５質量％）とヒンダードアミン系化合物であるキマソープ９４４ＦＤＬ（０．５質量％）のブレンド品を用い、熱可塑性樹脂（Ｂ）としてポリエチレン系エラストマーを用いた。スクリュー（５０ｍｍ径）、加熱体及びギアポンプを有する２機の押出機、混繊用紡糸口金（孔径０．３ｍｍ、孔数５０１ホールが一列、異成分繊維が交互に一列に並んだ、有効幅５００ｍｍ）、圧縮空気発生装置及び空気加熱機、ポリエステル製ネットを備えた捕集コンベアー、及び巻取り機からなる不織布製造装置を用いてメルトブロー不織布の製造を行った。
それぞれの押出機に原料樹脂を投入し、熱可塑性樹脂（Ａ）を２３０℃、熱可塑性樹脂（Ｂ）を２３０℃で加熱溶融させ、ギアポンプを熱可塑性樹脂（Ａ）／熱可塑性樹脂（Ｂ）の質量比が５０／５０％になる様に設定し、紡糸口金から単孔あたり０．３ｇ／ｍｉｎで溶融樹脂を吐出させ、吐出した繊維を４００℃に加熱した９８ｋＰａ（ゲージ圧）の圧縮空気によって紡糸口金から３０ｃｍの距離に設定したポリエステル製コンベアー上に吹き付け、捕集コンベアーの速度を調整する事によって、任意に目付を設定した。
前記方法のメルトブロー不織布を製造する過程において、親水性短繊維層として、繊維長が５１ｍｍのレーヨン、繊維長が５１ｍｍのポリエステルで、繊維が一方向に配列している方向とは直角する方向に伸長性を有する、目付３８ｇ／ｍ２のレーヨン／ポリエステル（質量比６０／４０％の混綿）からなる、スパンレース不織布を挿入し、その上に３０ｇ／ｍ２のメルトブローン不織布を積層させた。さらにこの不織布の積層物に表面に凹凸模様が彫刻されたエンボス（彫刻）ロールとフラット（平滑）ロールを持つポイントボンド加工機で、温度８０／１２０℃、線圧４０Ｎ／ｍｍで、エンボスロールがスパンレース不織布に接するようにして、エンボス凸部の圧着面積率が４．０％のエンボスロールと上記フラットロールの間を通過させることにより積層シートを得た。
得られた積層シートを、熱エレクトレット法を用いてエレクトレット加工した。エレクトレット加工は、積層シートをＡ４サイズに切り出し、１００℃に加温された電荷受台上に設置し、帯電電極板を積層シートの１ｃｍ上方に設置し、１０分間放置後、電圧−１０ｋＶ、帯電時間５秒で電圧を印加することで行った。
【００５６】
［比較例１］
エレクトレット加工を行わないこと以外は実施例１と同様にして、積層不織布シートを作製した。
【００５７】
［比較例２］
ヒンダードアミン系化合物を含まないこと以外は実施例１と同様にして、積層不織布シートを作製した。
【００５８】
［比較例３］
極細繊維層を、ポリエチレン系エラストマー樹脂（Ｂ）のみで構成し、エレクトレット加工を行わないこと以外は実施例１と同様にして、積層不織布シートを作製した。
【００５９】
［比較例４］
極細繊維層を、ポリエチレン系エラストマー樹脂（Ｂ）のみで構成すること以外は実施例１と同様にして、積層不織布シートを作製した。
【００６０】
［比較例５］
極細繊維層を、ポリプロピレン（９９．５質量％）とキマソープ９４４ＦＤＬ（０．５質量％）を含む熱可塑性樹脂（Ａ）のみで構成すること以外は実施例１と同様にして、積層不織布シートを作製した。
【００６１】
実施例１及び比較例１〜５の積層不織布シートの評価結果を表１に示す。
【００６２】
【表１】
2018083990.tif 000003
【００６３】
表１に示されるとおり、実施例１の積層不織布シートは、捕集効率が高く、かつ、圧力損失が低かった。また、ＣＤ方向への伸長強度が低く、ＭＤ方向への伸長強度が高く、すなわち、ＣＤ方向に高い伸長性を有するものであった。一方、エレクトレット加工を行わない比較例１は捕集効率が不十分であった。ヒンダードアミンを含まない比較例２は、エレクトレット加工を行っても捕集効率が不足し、耐熱安定性に欠けた。極細繊維層をエラストマーのみで構成した比較例３，４は、ヒンダードアミン及びエレクトレット加工の有無に関わらず、捕集効率が不十分であった。また、極細繊維層をＰＰのみで構成した比較例５は、捕集効率は充分であるがＣＤ方向、ＭＤ方向ともに伸長強度が高く、硬い触感でフィット性が不十分であった。
【産業上の利用可能性】
【００６４】
本発明の積層不織布シートは、医療用マスクや産業用マスク、一般用マスク等のフィルター素材として好適に用いることができる。また、クリーンルームや空気清浄機、家電製品等に用いられる高性能のエアーフィルターとして用いることも可能である。
【図１】
2018083990.tif 000004